(57)【要約】  本出願は、上部偏光子；下部偏光子；および前記上部偏光子と前記下部偏光子との間に備えられる液晶パネルを含み、前記上部偏光子および前記下部偏光子は、吸収軸が互いに平行となるように備えられ、前記上部偏光子と前記液晶パネルとの間に、直線偏光を８５度〜９０度に回転させる波長板を含み、前記液晶パネルは、水平配向液晶モードである液晶表示装置に関する。
2020529627.tif 000002
【特許請求の範囲】
【請求項１】
上部偏光子；下部偏光子；および前記上部偏光子と前記下部偏光子との間に備えられる液晶パネルを含み、
前記上部偏光子および前記下部偏光子は、吸収軸が互いに平行となるように備えられ、
前記上部偏光子と前記液晶パネルとの間に、直線偏光を８５度〜９５度に回転させる波長板を含み、
前記液晶パネルは、水平配向液晶モードである、液晶表示装置。
【請求項２】
前記波長板は、１つまたは２つのλ／２波長板（ｈａｌｆ  ｗａｖｅ  ｐｌａｔｅ）を含むものである、請求項１に記載の液晶表示装置。
【請求項３】
前記波長板は、１つのλ／２波長板（ｈａｌｆ  ｗａｖｅ  ｐｌａｔｅ）を含み、
前記１つのλ／２波長板の光軸と前記上部偏光子の吸収軸とのなす角度は４０度〜５０度、または１３０度〜１４０度である、請求項２に記載の液晶表示装置。
【請求項４】
前記波長板は、２つのλ／２波長板（ｈａｌｆ  ｗａｖｅ  ｐｌａｔｅ）を含み、
前記２つのλ／２波長板のいずれか１つのλ／２波長板の光軸と前記上部偏光子の吸収軸とのなす角度は２０度〜２５度であり、他の１つのλ／２波長板の光軸と前記上部偏光子の吸収軸とのなす角度は６５度〜７０度である、請求項２に記載の液晶表示装置。
【請求項５】
前記波長板は、２つまたは４つのλ／４波長板（ｑｕａｒｔｅｒ  ｗａｖｅ  ｐｌａｔｅ）を含むものである、請求項１に記載の液晶表示装置。
【請求項６】
前記波長板は、２つのλ／４波長板（ｑｕａｒｔｅｒ  ｗａｖｅ  ｐｌａｔｅ）を含み、
前記２つのλ／４波長板の光軸と前記上部偏光子の吸収軸とのなす角度は４０度〜５０度、または１３０度〜１４０度である、請求項５に記載の液晶表示装置。
【請求項７】
前記波長板は、４つのλ／４波長板（ｑｕａｒｔｅｒ  ｗａｖｅ  ｐｌａｔｅ）を含み、
前記４つのλ／４波長板のいずれか２つのλ／４波長板の光軸と前記上部偏光子の吸収軸とのなす角度は２０度〜２５度であり、他の２つのλ／４波長板の光軸と前記上部偏光子の吸収軸とのなす角度は６５度〜７０度である、請求項５に記載の液晶表示装置。
【請求項８】
前記波長板と前記液晶パネルとの間に視野角補償フィルムを追加的に含むものである、請求項１から７のいずれか一項に記載の液晶表示装置。
【請求項９】
前記波長板と前記上部偏光子との間に視野角補償フィルムを追加的に含むものである、請求項１から７のいずれか一項に記載の液晶表示装置。
【請求項１０】
前記上部偏光子および前記下部偏光子は、それぞれ独立して、ヨウ素および二色性染料の少なくとも１つ以上が染着されたポリビニルアルコール系偏光子である、請求項１から９のいずれか一項に記載の液晶表示装置。
【請求項１１】
前記液晶パネルは、ＩＰＳ（Ｉｎ  Ｐｌａｎｅ  Ｓｗｉｔｃｈｉｎｇ）モードの液晶パネル、またはＰＬＳ（Ｐｌａｎｅ  ｔｏ  Ｌｉｎｅ  Ｓｗｉｔｃｈｉｎｇ）モードの液晶パネルである、請求項１から１０のいずれか一項に記載の液晶表示装置。
【発明の詳細な説明】
【技術分野】
【０００１】
本出願は、２０１８年１月４日付で韓国特許庁に提出された韓国特許出願第１０−２０１８−０００１１１０号の出願日、および２０１８年１２月２６日付で韓国特許庁に提出された韓国特許出願第１０−２０１８−０１６９３４１号の出願日の利益を主張し、その内容のすべては本明細書に組み込まれる。
【０００２】
本出願は、液晶表示装置およびその製造方法に関する。
【背景技術】
【０００３】
最近、情報ディスプレイへの関心が高まり、携帯可能な情報媒体の利用への要求が高まるに伴い、既存の表示装置であるブラウン管（Ｃａｔｈｏｄｅ  Ｒａｙ  Ｔｕｂｅ；ＣＲＴ）を代替する軽量薄膜型平板表示装置（Ｆｌａｔ  Ｐａｎｅｌ  Ｄｉｓｐｌａｙ；ＦＰＤ）に関する研究および商業化が重点的に行われている。特に、このような平板表示装置のうち、液晶表示装置（Ｌｉｑｕｉｄ  Ｃｒｙｓｔａｌ  Ｄｉｓｐｌａｙ；ＬＣＤ）は、液晶の光学的異方性を利用してイメージを表現する装置であって、解像度とカラー表示および画質などにおいて優れていてノート型パソコンやデスクトップモニタなどに活発に適用されている。
【０００４】
このような液晶表示装置は、共通電極と画素電極に印加された電圧の差によって液晶層の液晶分子を駆動する。
【０００５】
液晶は、誘電率異方性と屈折率異方性の特徴がある。誘電率異方性は、電場によって誘導される分極の程度が液晶の長軸および短軸方向によって異なることをいい、屈折率異方性は、液晶の長軸および短軸方向によって異なる屈折率値を有することをいい、光が液晶分子を通過する時、方向によって感じる屈折率が異なるので、偏光状態を変化させる原因になる。
【０００６】
これによって、液晶表示装置は、液晶層を挟んで互いに対向する面に形成された一対の透明絶縁基板からなる液晶パネルを必須の構成要素とし、各電界生成電極間の電場の変化により液晶分子の分極を人為的に調節し、この時変化する光の透過率を用いて様々な画像を表示する。
【０００７】
この時、液晶パネルの上部および下部にそれぞれ偏光子が位置するが、偏光子は、透過軸と一致する偏光成分の光を透過させて、２つの偏光子の透過軸の配置と液晶の配列特性によって光の透過程度を決定する。
【０００８】
従来の液晶表示装置に用いられる偏光子は、ヨウ素と吸着力の良いポリビニルアルコール（Ｐｏｌｙ  Ｖｉｎｙｌ  Ａｌｃｏｈｏｌ；ＰＶＡ）を用いて、これを延伸によりヨウ素イオンを整列したＰＶＡ延伸型が主に使用されている。
【発明の概要】
【発明が解決しようとする課題】
【０００９】
本出願は、偏光子のサイズ制約性を解消することができ、正面ＣＲ特性が向上した液晶表示装置を提供しようとする。
【課題を解決するための手段】
【００１０】
本出願の一実施態様は、
上部偏光子；下部偏光子；および前記上部偏光子と前記下部偏光子との間に備えられる液晶パネルを含み、
前記上部偏光子および下前記部偏光子は、吸収軸が互いに平行となるように備えられ、
前記上部偏光子と前記液晶パネルとの間に、直線偏光を８５度〜９５度に回転させる波長板を含み、
前記液晶パネルは、水平配向液晶モードである液晶表示装置を提供する。
【発明の効果】
【００１１】
本出願の一実施態様によれば、液晶表示装置の上部偏光子および下部偏光子の吸収軸を互いに平行に備えることにより、偏光子生地の幅による偏光子のサイズ制約性を解消することができる。
【００１２】
また、本出願の一実施態様によれば、上部偏光子と液晶パネルとの間に直線偏光を８５度〜９５度に回転させる波長板を含むことにより、下部偏光子と液晶パネルとの間に波長板を含む場合よりも、側面光の散乱によるブラック（ｂｌａｃｋ）輝度を減少して正面ＣＲ（ｃｏｎｔｒａｓｔ  ｒａｔｉｏ）を上昇させることができる。
【図面の簡単な説明】
【００１３】
【図１】従来の液晶表示装置の構造を概略的に示す図である。
【図２】本発明の一実施態様に係る実施例２の液晶表示装置の構造を概略的に示す図である。
【図３】本発明の一実施態様に係る比較例２の液晶表示装置の構造を概略的に示す図である。
【図４】本発明の一実施態様に係る実施例２および比較例２の液晶表示装置の正面光特性を示す図である。
【図５】本発明の一実施態様に係る実施例１の液晶表示装置の構造を概略的に示す図である。
【図６】本発明の一実施態様に係る比較例１の液晶表示装置の構造を概略的に示す図である。
【図７】本発明の一実施態様に係る実施例１および比較例１の液晶表示装置の正面光特性を示す図である。
【図８】本発明の一実施態様に係る液晶表示装置の構造を概略的に示す図である。
【図９】本発明の一実施態様に係る液晶表示装置の構造を概略的に示す図である。
【図１０】本発明の一実施態様に係る実施例３および４の液晶表示装置の構造を概略的に示す図である。
【図１１】本発明の一実施態様に係る比較例３の液晶表示装置の構造を概略的に示す図である。
【図１２】本発明の一実施態様に係る実施例３および４と比較例３の液晶表示装置の光特性を示す図である。
【発明を実施するための形態】
【００１４】
以下、本出願の好ましい実施形態を説明する。しかし、本出願の実施形態は種々の異なる形態に変形可能であり、本出願の範囲が以下に説明する実施形態に限定されるものではない。また、本出願の実施形態は、当該技術分野における平均的な知識を有する者に本出願をさらに完全に説明するために提供されるものである。
【００１５】
本明細書において、ある部分がある構成要素を「含む」とする時、これは、特に反対の記載がない限り、他の構成要素を除くのではなく、他の構成要素をさらに包含できることを意味する。
【００１６】
従来の液晶表示装置の構造を下記の図１に概略的に示した。従来の液晶表示装置は、上部偏光子および下部偏光子のいずれか１つの偏光子の吸収軸は０度、他の１つの偏光子の吸収軸は９０度にして、上部偏光子と下部偏光子の吸収軸が互いに直交していた。しかし、偏光子の吸収軸が９０度の場合には、偏光子の横長さが偏光子を製造するロールの幅に制限されて、製品のサイズ拡大に制約要素になる。現在の偏光子を製造するロールの最大幅は約２，６００ｍｍであり、これは２１：９を基準とするテレビの最大サイズが約１１０インチ水準である。
【００１７】
このような偏光子のサイズが制限されることを改善するために、ポリビニルアルコール（ＰＶＡ）フィルムを横延伸して偏光子ロールの吸収軸をＴＤに形成する方法が提案された。しかし、この場合にも、横延伸均一性の低下によるシミが発生し、延伸比の低下による偏光度が低下することがある。
【００１８】
そこで、本出願では、液晶表示装置の上部偏光子および下部偏光子の吸収軸をすべて０度に形成することにより、偏光子生地の幅による偏光子のサイズ制約性を解消した。
【００１９】
本出願の一実施態様に係る液晶表示装置は、上部偏光子；下部偏光子；および前記上部偏光子と下部偏光子との間に備えられる液晶パネルを含み、前記上部偏光子および下部偏光子は、吸収軸が互いに平行となるように備えられ、前記上部偏光子と前記液晶パネルとの間に、直線偏光を８５度〜９５度に回転させる波長板を含み、前記液晶パネルは、水平配向液晶モードであることを特徴とする。
【００２０】
本出願の一実施態様において、前記下部偏光子と液晶パネルとの間に波長板を含む場合よりも、前記上部偏光子と液晶パネルとの間に波長板を含む方がより好ましい。
【００２１】
本出願の一実施態様において、前記上部偏光子および下部偏光子は、液晶パネルを基準として、液晶パネルの下部であるＴＦＴガラス面に貼り付けられるものを下部偏光子とし、反対側の液晶パネルの上部に貼り付けられるものを上部偏光子とする。
【００２２】
バックライトユニット（ＢＬＵ）から出光して下部偏光子に入射する光がパネルの下板におけるセル（Ｃｅｌｌ）の内部散乱によって正面におけるブラック輝度の上昇要素がある。この場合、下板の位相差（ｒｅｔａｒｄａｔｉｏｎ）が小さいほど、上板の偏光子によって散乱光が吸収できるので、前記下部偏光子と液晶パネルとの間に波長板を含む場合よりも、前記上部偏光子と液晶パネルとの間に波長板を含む場合に、側面光の散乱によるブラック輝度が減少して正面ＣＲが上昇する。
【００２３】
本出願の一実施態様において、前記上部偏光子および下部偏光子は、吸収軸が互いに平行となるように備えられる。例えば、前記上部偏光子および下部偏光子の吸収軸はすべて０度であってもよい。
【００２４】
本出願の一実施態様において、前記上部偏光子と前記液晶パネルとの間に、直線偏光を８５度〜９５度に回転させる波長板を含むことができる。例えば、前記上部偏光子と前記液晶パネルとの間に、直線偏光を９０度に回転させる波長板を含むことができる。
【００２５】
本出願の一実施態様において、前記波長板は、１つまたは２つのλ／２波長板（ｈａｌｆ  ｗａｖｅ  ｐｌａｔｅ）を含むことができる。この時、前記波長板は、１つのλ／２波長板を含み、前記１つのλ／２波長板の光軸と前記上部偏光子の吸収軸とのなす角度は４０度〜５０度、または１３０度〜１４０度であることが好ましい。前記角度を外れる場合には、９０度線偏光変換がされないため（例えば、０度→９０度）、上部偏光子の吸収軸と直交せず、ｂｌａｃｋで光漏れが発生してＣ／Ｒの低下が発生する。理想的な光軸角度は４５度と１３５度であって、この範囲を設定した理由は、一般的な光学フィルムの製作公差を考慮した事項である。
【００２６】
また、前記波長板は、２つのλ／２波長板を含み、前記２つのλ／２波長板のいずれか１つのλ／２波長板の光軸と前記上部偏光子の吸収軸とのなす角度は２０度〜２５度であり、他の１つのλ／２波長板の光軸と前記上部偏光子の吸収軸とのなす角度は６５度〜７０度であることが好ましい。前記角度を外れる場合、９０度線偏光変換がされないため（例えば、０度→９０度）、上部偏光子の吸収軸と直交せず、ｂｌａｃｋで光漏れが発生してＣ／Ｒの低下が発生する。理想的な光軸角度は２２．５と６７．５度であって、前記範囲を設定した理由は、一般的な光学フィルムの製作公差を考慮した事項である。
【００２７】
前記λ／２波長板は、当技術分野で知られた材料を用いることができ、特に限定されるものではない。例えば、ポリオレフィン（ポリエチレン、ポリプロピレン、ポリノルボルネンなど）、非晶質ポリオレフィン、ポリイミド、ポリアミドイミド、ポリアミド、ポリエーテルイミド、ポリエーテルエーテルケトン、ポリエーテルケトン、ポリケトンスルフィド、ポリエーテルスルホン、ポリスルホン、ポリフェニレンスルフィド、ポリフェニレンオキシド、ポリエチレンテレフタレート、ポリブチレンテレフタレート、ポリエチレンナフタレート、ポリアセタール、ポリカーボネート、ポリアリーレート、ポリメチルメタクリレート、ポリメタクリレート、ポリアクリレート、ポリスチレン、セルロース系重合体（トリアセチルセルロースなど）、ＰＶＡ、エポキシ樹脂、フェノール樹脂、ノルボルネン系樹脂、ポリエステル樹脂、アクリル樹脂、塩化ビニル系樹脂、塩化ビニリデン系樹脂などをそれぞれ単独でまたは２種以上混合して使用することができるが、これらのみに限定されるものではない。
【００２８】
前記λ／２波長板は、これらの樹脂組成物を製膜し、一軸延伸または二軸延伸などを行うことにより得られる。また、前記λ／２波長板として液晶性重合体または液晶性単量体を配向させた配向フィルムを用いてもよい。
【００２９】
前記λ／２波長板は、ｅ−ｒａｙとｏ−ｒａｙとの間の相対位相差がπとなるように位相差をλ／２で実現した位相差体（ｒｅｔａｒｄｅｒ）である。位相差は△ｎｄで表すことができ、材料の△ｎに応じて厚さを調整して製作することができる。
【００３０】
また、前記波長板は、２つまたは４つのλ／４波長板（ｑｕａｒｔｅｒ  ｗａｖｅ  ｐｌａｔｅ）を含むことができる。この時、前記波長板は、２つのλ／４波長板（ｑｕａｒｔｅｒ  ｗａｖｅ  ｐｌａｔｅ）を含み、前記２つのλ／４波長板の光軸と前記上部偏光子の吸収軸とのなす角度は４０度〜５０度、または１３０度〜１４０度であることが好ましい。前記角度を外れる場合には、９０度線偏光変換がされないため（例えば、０度→９０度）、上部偏光子の吸収軸と直交せず、ｂｌａｃｋで光漏れが発生してＣ／Ｒの低下が発生する。理想的な光軸角度は４５度と１３５度であって、この範囲を設定した理由は、一般的な光学フィルムの製作公差を考慮した事項である。
【００３１】
また、前記波長板は、４つのλ／４波長板（ｑｕａｒｔｅｒ  ｗａｖｅ  ｐｌａｔｅ）を含み、前記４つのλ／４波長板のいずれか２つのλ／４波長板の光軸と前記上部偏光子の吸収軸とのなす角度は２０度〜２５度であり、他の２つのλ／４波長板の光軸と前記上部偏光子の吸収軸とのなす角度は６５度〜７０度であることが好ましい。前記角度を外れる場合、９０度線偏光変換がされないため（例えば、０度→９０度）、上部偏光子の吸収軸と直交せず、ｂｌａｃｋで光漏れが発生してＣ／Ｒの低下が発生する。理想的な光軸角度は２２．５度と６７．５度であって、前記範囲を設定した理由は、一般的な光学フィルムの製作公差を考慮した事項である。
【００３２】
前記λ／４波長板は、当技術分野で知られた材料を用いることができ、特に限定されるものではない。例えば、一軸延伸されたシクロオレフィン系フィルム、一軸延伸されたポリエチレンテレフタレートフィルム、一軸延伸されたポリカーボネートフィルム、または液晶フィルムなどからなる。
【００３３】
前記λ／４波長板は、これらの樹脂組成物を製膜し、一軸延伸または二軸延伸などを行うことにより得られる。また、前記λ／４波長板として、液晶性重合体または液晶性単量体を配向させた配向フィルムを用いてもよい。
【００３４】
前記λ／４波長板は、ｅ−ｒａｙとｏ−ｒａｙとの間の相対位相差がπ／２となるようにしたフィルムである。線偏光を円偏光にするか、円偏光を線偏光にする。
【００３５】
本出願の一実施態様において、前記波長板の上部および下部には、それぞれ独立して、視野角補償フィルムを追加的に含んでもよい。より具体的には、前記波長板と液晶パネルとの間に視野角補償フィルムを追加的に含むことができ、前記波長板と上部偏光子または下部偏光子との間に視野角補償フィルムを追加的に含むことができる。
【００３６】
前記視野角補償フィルムは、当技術分野で知られた材料を用いることができ、特に限定されるものではない。
【００３７】
前記液晶パネルと上部偏光子または下部偏光子、前記波長板と上部偏光子または下部偏光子、前記波長板と液晶パネル、λ／４波長板などの接合は、水系接着剤またはＵＶ硬化型接着剤を用いて接合することができ、ＰＳＡ粘着剤を用いて接合することもできる。
【００３８】
本出願の一実施態様において、前記上部偏光子および下部偏光子は、それぞれ独立して、ヨウ素および二色性染料の少なくとも１つ以上が染着されたポリビニルアルコール系偏光子であってもよい。
【００３９】
前記ポリビニルアルコール系偏光子の製造方法の例として、ヨウ素および／または二色性染料が染着されたポリビニルアルコール系偏光子を用意するステップと、前記偏光子の一面に保護フィルムを積層させるステップとを含む方法を使用することができる。例えば、これに限定されるものではないが、前記ポリビニルアルコール系偏光子を用意するステップは、ポリビニルアルコール系（Ｐｏｌｙｖｉｎｙｌ  ａｌｃｏｈｏｌ）ポリマーフィルムをヨウ素および／または二色性染料で染着する染着ステップ、前記ポリビニルアルコール系フィルムと染料とを架橋させる架橋ステップ、および前記ポリビニルアルコール系フィルムを延伸する延伸ステップにより行われる。
【００４０】
前記偏光子を保護するためのフィルムとして、偏光子の一面に貼り付ける透明フィルムをいうものであり、機械的強度、熱安定性、水分遮蔽性、等方性などに優れたフィルムを使用することができる。例えば、トリアセチルセルロース（Ｔｒｉａｃｅｔｙｌ  Ｃｅｌｌｕｌｏｓｅ；ＴＡＣ）のようなアセテート系、ポリエステル系、ポリエーテルスルホン系、ポリカーボネート系、ポリアミド系、ポリイミド系、ポリオレフィン系、シクロオレフィン系、ポリウレタン系、およびアクリル系樹脂フィルムなどを使用することができるが、これらに限定するものではない。
【００４１】
また、前記保護フィルムは、等方性フィルムでもよく、位相差のような光学補償機能が付与された異方性フィルムであってもよいし、１枚から構成されるか、または２枚以上が接合されて構成されたものであってもよい。また、前記保護フィルムは、未延伸、一軸または二軸延伸されたフィルムであってもよいし、保護フィルムの厚さは、一般的には、１μｍ〜５００μｍ、好ましくは１μｍ〜３００μｍであるのが良い。
【００４２】
一方、前記ポリビニルアルコール系偏光子の一面に保護フィルムを積層するステップは、偏光子に保護フィルムを接合するもので、接着剤を用いて接合することができる。この時、当該技術分野でよく知られているフィルムの貼り合わせ方法により行われ、例えば、ポリビニルアルコール系接着剤のような水系接着剤、ウレタン系接着剤などのような熱硬化性接着剤、エポキシ系接着剤などのような光陽イオン硬化型接着剤、アクリル系接着剤などのような光ラジカル硬化型接着剤のように当該技術分野でよく知られている接着剤を用いて行われる。
【００４３】
本出願の一実施態様に係る液晶表示装置は、バックライトユニットを追加的に含んでもよい。前記バックライトユニットは、液晶パネルに光を供給する役割を果たし、前記バックライトユニットの光源としては、ＣＣＦＬ（ｃｏｌｄ  ｃａｔｈｏｄｅ  ｆｌｕｏｒｅｓｃｅｎｔ  ｌａｍｐ）、ＥＥＦＬ（ｅｘｔｅｒｎａｌ  ｅｌｅｃｔｒｏｄｅ  ｆｌｕｏｒｅｓｃｅｎｔ  ｌａｍｐ）、ＨＣＦＬ（ｈｏｔ  ｃｏｌｄ  ｆｌｕｏｒｅｓｃｅｎｔ  ｌａｍｐ）の蛍光ランプ、またはＬＥＤ（ｌｉｇｈｔ  ｅｍｉｔｔｉｎｇ  ｄｉｏｄｅ）のいずれか１つを適用することができる。
【００４４】
本出願の一実施態様において、前記液晶パネルは、ＩＰＳ（Ｉｎ  Ｐｌａｎｅ  Ｓｗｉｔｃｈｉｎｇ）モードの液晶パネル、またはＰＬＳ（Ｐｌａｎｅ  ｔｏ  Ｌｉｎｅ  Ｓｗｉｔｃｈｉｎｇ）モードの液晶パネルであってもよいが、これのみに限定されるものではない。
【００４５】
また、液晶表示装置を構成するその他の構成、例えば、上部および下部基板（例えば、カラーフィルタ基板またはアレイ基板）などの種類も特に制限されず、この分野で公知の構成が制限なく採用可能である。
【００４６】
本出願の一実施態様に係る液晶表示装置の構造を下記の図２、図５、図８および図９に概略的に示した。より具体的には、下記の図２は、波長板として２つのλ／４波長板を含む液晶表示装置を示すものであり、下記の図５は、波長板として４つのλ／４波長板を含む液晶表示装置を示すものである。また、下記の図８は、波長板として１つのλ／２波長板を含む液晶表示装置を示すものであり、図９は、波長板として２つのλ／２波長板を含む液晶表示装置を示すものである。
【実施例】
【００４７】
以下、実施例を通じて、本発明についてより詳細に説明する。下記の実施例は本発明の理解のためのものであり、これによって本発明を限定するものではない。
【００４８】
＜実施例＞
＜実施例１＞
ＴＡＣ／ＰＶＡ／ＴＡＣ構造で積層された、量産中の偏光子（ＬＧ化学社製）を吸収軸が０度となるように裁断してベース基材として用い、これに光軸が２２．５度のλ／４波長板（Ｆｕｊｉｆｉｌｍ社製１４４ｎｍ）２枚を粘着剤を用いて貼り合わせた。この後、同一のλ／４波長板生地を光軸が６７．５度となるように裁断した後、前記接合品に、粘着剤を用いて予め貼り付けた半波長板の下部に２枚を追加的に貼り付けた。この後、光軸６７．５度の半波長板の下部に粘着剤を塗工して偏光板を製作した。
【００４９】
この偏光板を液晶パネルの上部に貼り付け、液晶パネルの下部には、ベース基材として用いた一般の偏光子を吸収軸０度にして貼り付けた。
【００５０】
前記実施例１の構造は、下記の図５に概略的に示した。
【００５１】
＜比較例１＞
実施例１と同様の方法で半波長板を含む偏光板を製作し、これを液晶パネルの下部に吸収軸０度にして貼り付け、液晶パネルの上部には、ベース基材として用いた一般の偏光子を吸収軸０度にして貼り付けた。
【００５２】
前記比較例１の構造は、下記の図６に概略的に示した。
【００５３】
＜実施例２＞
ＴＡＣ／ＰＶＡ／ＴＡＣ構造で積層された一般的な偏光子を吸収軸が０度となるように裁断してベース基材として用い、これに光軸が４５度のλ／４波長板（Ｆｕｊｉｆｉｌｍ社製１４４ｎｍ）２枚を粘着剤を用いて貼り合わせた。この後、予め貼り付けた半波長板の下部に粘着剤を塗工して偏光板を製作した。
【００５４】
この偏光板を液晶パネルの上部に貼り付け、液晶パネルの下部には、ベース基材として用いた一般の偏光子を吸収軸０度にして貼り付けた。
【００５５】
前記実施例２の構造は、下記の図２に概略的に示した。
【００５６】
＜比較例２＞
実施例２と同様の方法で半波長板を含む偏光板を製作し、これを吸収軸０度にして液晶パネルの下部に貼り付け、液晶パネルの上部には、ベース基材として用いた一般の偏光子を吸収軸０度にして貼り付けた。
【００５７】
前記比較例２の構造は、下記の図３に概略的に示した。
【００５８】
＜実験例１＞
前記実施例１〜２および比較例１〜２によりパネルに貼り付けられた偏光板の光学特性を測定して、下記の表１、図４および図７に示した。下記の図４は、実施例２および比較例２による結果であり、図７は、実施例１および比較例１による結果である。
【００５９】
評価に用いたパネルはＩＰＳモードの１２．３”製品であり、光学測定器でＥｌｄｉｍ社製ＥＺ  ｃｏｎｔｒａｓｔ  １６０Ｒを用いてｂｌａｃｋ輝度とｗｈｉｔｅ輝度を計測して、比較例と相対比較した。
【００６０】
【表１】
2020529627.tif 000003
【００６１】
ここで、Ｃ／Ｒは、ｗｈｉｔｅ輝度／ｂｌａｃｋ輝度値を示す明暗比を意味し、前記データは、方位角０度、極角０度の正面におけるｂｌａｃｋ、ｗｈｉｔｅでの輝度値の相対比を示す。前記実施例１のＣ／Ｒ値が＋５４％であるのは、比較例１対比５４％増加したことを意味するものであり、前記実施例２の＋５９％は、比較例２対比５９％増加したことを意味するものである。
【００６２】
いずれも半波長板を含む偏光板がパネルの下部に位置した時よりも、パネルの上部に位置した場合が、Ｃ／Ｒが約５０％以上上昇することが明確に分かる。
【００６３】
＜実施例３＞
上部偏光子の吸収軸を０度にし、下部に光軸が６７．５度のλ／４波長板２枚を順に積層し、これに光軸が２２．５度のλ／４波長板２枚を順に下部に積層して構成した。この時、適用されたλ／４波長板のＲ（４５０）／Ｒ（５５０）は０．８６であり、Ｒ（４５０）は、４５０ｎｍでの位相差（ｒｅｔａｒｄａｔｉｏｎ）を意味し、Ｒ（５５０）は、５５０ｎｍでの位相差（ｒｅｔａｒｄａｔｉｏｎ）を意味する。この偏光板構造を液晶層の上部に位置し、下部には偏光子の吸収軸を０度にして構成した。
前記実施例３の構造は、下記の図１０に概略的に示した。
【００６４】
＜実施例４＞
上部偏光子の吸収軸を０度にし、下部に光軸が２２．５度のλ／４波長板２枚を順に積層し、これに光軸が６７．５度のλ／４波長板２枚を順に下部に積層して構成した。この時、適用されたλ／４波長板のＲ（４５０）／Ｒ（５５０）は０．８６であり、Ｒ（４５０）は、４５０ｎｍでの位相差（ｒｅｔａｒｄａｔｉｏｎ）を意味し、Ｒ（５５０）は、５５０ｎｍでの位相差（ｒｅｔａｒｄａｔｉｏｎ）を意味する。この偏光板構造を液晶層の上部に位置し、下部には偏光子の吸収軸を０度にして構成した。
前記実施例４の構造は、下記の図１０に概略的に示した。
【００６５】
＜比較例３＞
上記上部偏光子の吸収軸を０度にし、下部に光軸が７９度のλ／２波長板と光軸が４５度のλ／２波長板、そして光軸が１１度のλ／２波長板１枚ずつをそれぞれ順に積層した。この時、適用されたλ／２波長板のＲ（４５０）／Ｒ（５５０）は０．８６であり、Ｒ（４５０）は、４５０ｎｍでの位相差（ｒｅｔａｒｄａｔｉｏｎ）を意味し、Ｒ（５５０）は、５５０ｎｍでの位相差（ｒｅｔａｒｄａｔｉｏｎ）を意味する。この偏光板構造を液晶層の上部に位置し、下部には偏光子の吸収軸を０度にして構成した。
前記比較例３の構造は、下記の図１１に概略的に示した。
【００６６】
＜実験例２＞
前記実施例３および４と比較例３により構成された構造をＴｅｃｈｗｉｚ  １Ｄプログラムを用いてｂｌａｃｋ  ｓｔａｔｅでの光学特性をシミュレーションして、表２および図１２に示した。
【００６７】
【表２】
2020529627.tif 000004
【００６８】
ここで、正面のｂｌａｃｋ輝度は、方位角０度、極角０度での輝度を意味し、視野角ｂｌａｃｋ  ｍａｘは、全方位角および全極角において最もｂａｌｃｋ輝度が高い部分の値を意味する。
【００６９】
前記結果のように、上部偏光子と液晶パネルとの間に、直線偏光を８５度〜９５度に回転させる波長板を含み、前記波長板は、４つのλ／４波長板（ｑｕａｒｔｅｒ  ｗａｖｅ  ｐｌａｔｅ）を含み、前記４つのλ／４波長板のいずれか２つのλ／４波長板の光軸と前記上部偏光子の吸収軸とのなす角度は２０度〜２５度、他の２つのλ／４波長板の光軸と前記上部偏光子の吸収軸とのなす角度は６５度〜７０度の場合に、この角度を外れた範囲で偏光回転層を構成する場合よりも、偏光を効果的に回転して正面ＣＲ（Ｃｏｎｔｒａｓｔ  Ｒａｔｉｏ）をより効果的に上昇させることができる。
【符号の説明】
【００７０】
１０  上部偏光子
２０  下部偏光子
３０  液晶パネル
４０  粘着剤
５０  λ／４波長板
６０  λ／２波長板
【図１】
2020529627.tif 000005
【図２】
2020529627.tif 000006
【図３】
2020529627.tif 000007
【図４】
2020529627.tif 000008
【図５】
2020529627.tif 000009
【図６】
2020529627.tif 000010
【図７】
2020529627.tif 000011
【図８】
2020529627.tif 000012
【図９】
2020529627.tif 000013
【図１０】
2020529627.tif 000014
【図１１】
2020529627.tif 000015
【図１２】
2020529627.tif 000016
【国際調査報告】
2020529627.tif 000017
2020529627.tif 000018
2020529627.tif 000019
2020529627.tif 000020